(57)【特許請求の範囲】
【請求項１】
食品容器の蓋材であって、
２つの防水層と、前記２つの防水層間に配置された紙からなる基材層と、前記基材層と前記２つの防水層間に配置された中間層を有する積層シートからなり、
前記２つの防水層のうち一方の防水層が、アルミニウム箔からなるアルミニウム層であり、
他方の防水層が、合成樹脂からなることを特徴とする食品容器用蓋材。
【請求項２】
前記合成樹脂が、二軸延伸ポリエステル樹脂であることを特徴とする請求項１に記載の食品容器用蓋材。
【請求項３】
前記２つの防水層と前記基材層との間に、ポリエチレン樹脂層からなる中間層が配置され、
前記積層シートの食品側の面に、無添加ポリエチレン樹脂層からなる接着層が配置され、
前記紙の坪量が２５〜７０ｇ／ｍ２であり、
前記合成樹脂の厚みが、６〜１２μｍであり、
前記中間層の厚みが５〜２０μｍであり、
前記接着層の厚みが１５〜４０μｍであることを特徴とする請求項１または請求項２に記載の食品容器用蓋材。
【請求項４】
前記積層シートにエンボス加工が施されていることを特徴とする請求項１〜請求項３のいずれか一項に記載の食品容器用蓋材。
【請求項５】
カップ状の食品収納部と、前記食品収納部の開口部を覆う蓋材とを備え、前記蓋材が、請求項１〜請求項４のいずれかに記載の食品容器用蓋材からなることを特徴とする食品容器。
【請求項６】
前記食品収納部が、ポリエチレン樹脂からなることを特徴とする請求項５に記載の食品容器。
【請求項７】
請求項５または請求項６に記載の食品容器における前記食品収納部に飲食品を収納したことを特徴とする飲食品包装体。
【発明の詳細な説明】
【技術分野】
【０００１】
本発明は、食品容器用蓋材、食品容器、および飲食品包装体に関し、特に、牛乳等や乳飲料等が収納されるカップ状の食品容器の蓋材として好適に用いられる食品容器用蓋材に関する。
本発明において「牛乳等」とは、乳等省令（乳及び乳製品の成分規格等に関する省令、昭和二十六年十二月二十七日厚生省令第五十二号、以下同じ。）における「別表」の「四乳等の器具若しくは容器包装又はこれらの原材料の規格及び製造方法の基準」の「（二）乳等の容器包装又はこれらの原材料の規格及び製造方法の基準」の「（１）牛乳、特別牛乳、殺菌山羊乳、成分調整牛乳、低脂肪牛乳、無脂肪牛乳、加工乳、クリーム、発酵乳、乳酸菌飲料及び乳飲料の容器包装又はこれらの原材料の規格及び製造方法の基準」の「１」において示される乳等を意味しており、例えば、牛乳、殺菌山羊乳、成分調整牛乳、低脂肪牛乳、無脂肪牛乳、加工乳、クリームを例示することができる。
本発明において「乳飲料等」とは、同じく乳等省令における「別表」の「四  乳等の器具若しくは容器包装又はこれらの原材料の規格及び製造方法の基準」の「（二）乳等の容器包装又はこれらの原材料の規格及び製造方法の基準」の「（１）牛乳、特別牛乳、殺菌山羊乳、成分調整牛乳、低脂肪牛乳、無脂肪牛乳、加工乳、クリーム、発酵乳、乳酸菌飲料及び乳飲料の容器包装又はこれらの原材料の規格及び製造方法の基準」の「２」において示される乳等を意味しており、例えば、乳飲料、乳酸菌飲料、発酵乳を例示することができる。
【背景技術】
【０００２】
従来から、牛乳等、乳飲料等の包装には乳等省令に適合するものが用いられている。具体的には、牛乳等、乳飲料等の包装として、ガラス瓶、ポリエチレン樹脂などからなる合成樹脂製容器包装、合成樹脂加工紙製容器包装、金属缶などが用いられている。
【０００３】
また、牛乳等、乳飲料等は、製造時に殺菌処理を行なうことが法律で義務付けられている。殺菌処理の方法としては、乳飲料等自体を食品容器に収納した後に高温殺菌処理を施す方法や、牛乳等、乳飲料等に低温殺菌を施すとともに食品容器に高温殺菌処理を施して、無菌状態で食品容器に牛乳等、乳飲料等を収納する方法などがある。
【０００４】
最近、一般的に用いられているガラス瓶や、ブリックパック型のポリエチレン樹脂加工紙製容器包装に代えて、カップ状の食品容器に牛乳等、乳飲料等を収容することが検討されている。しかしながら、従来のカップ状の食品容器は、蓋材にストローを貫通させて開封する際に、蓋材が破れにくく、開封しにくい場合があった。
この問題を解決する技術として、原紙の内面にポリエチレン層、アルミ箔、ポリエチレン層を形成し、外面に印刷層、オーバープリンティング層を形成した蓋材を有する乳製品用紙容器が提案されている（例えば、特許文献１参照）。
【０００５】
また、食品容器用の蓋材として、２方向に延伸した二軸延伸ポリエチレンフィルムの下側にアルミニウム箔層を設け、このアルミニウム箔層の下側にポリエチレン（ＰＥ）フィルムを積層接着し、このＰＥフィルムの下側にエチレンエチルアクリレートコーポリマー（ＥＥＡ）のヒートシール層を設けるとともに、二軸延伸フィルムの上側に接着層を介してアルミニウム箔層を設けたものなどが提案されている（例えば、特許文献２参照）。
【先行技術文献】
【特許文献】
【０００６】
【特許文献１】実用新案登録第２５７１６００号公報
【特許文献２】実開平６−３７１６９号公報
【発明の概要】
【発明が解決しようとする課題】
【０００７】
しかしながら、特許文献１や特許文献２に記載の蓋材を備えた食品容器であっても、蓋材にストローを貫通させて開封する際に、蓋材が破れにくく、開封しにくい場合があった。特に、ストローの先端を利用してストローの袋に穴をあけて取り出したストローなど、先端の潰れたストローを蓋材に貫通させる場合には、蓋材が破れにくかった。
この問題を解決する方法として、カップ状の食品容器の食品収納部から蓋材を剥がしとって開封するものとする方法が考えられる。しかしながら、この方法では、蓋材が食品収納部から剥がしにくく、使いづらい場合があった。特に、食品収納部がポリエチレン樹脂からなり、蓋材の接着層がポリエチレン樹脂からなるカップ状の食品容器において、食品収納部の開口部と蓋材の接着層とが熱圧着されている場合、食品収納部の開口部と蓋材とが強固に接着されたものとなるため、蓋材が食品収納部から剥がしにくかった。
【０００８】
また、特許文献１に記載の蓋材など、従来の紙を用いた食品容器用の蓋材では、耐水性が不十分である場合があり、耐水性を向上させることが要求されていた。
【０００９】
本発明は、このような事情に鑑みてなされたものであり、十分な耐水性を有し、ストローを貫通させて容易に開封できる食品容器用蓋材を提供することを課題としている。
また、本発明は、十分な耐水性を有し、ストローを貫通させて容易に開封できる食品容器用蓋材を備え、使用しやすいカップ状の食品容器、およびそのカップ状食品容器を利用した飲食品包装体を提供することを課題としている。
【課題を解決するための手段】
【００１０】
本発明の食品容器用蓋材は、食品容器の蓋材であって、２つの防水層と、前記２つの防水層間に配置された紙からなる基材層と、前記基材層と前記２つの防水層間に配置された中間層を有する積層シートからなり、前記２つの防水層のうち一方の防水層が、アルミニウム箔からなるアルミニウム層であり、他方の防水層が、合成樹脂からなることを特徴とする。
本発明の食品容器用蓋材は、前記合成樹脂が、二軸延伸ポリエステル樹脂であることを特徴とする。
【００１１】
本発明の食品容器用蓋材において、前記２つの防水層と前記基材層との間に、ポリエチレン樹脂層からなる中間層が配置され、前記積層シートの食品側の面に、無添加ポリエチレン樹脂層からなる接着層が配置され、前記紙の坪量が２５〜７０ｇ／ｍ２であり、前記合成樹脂の厚みが、６〜１２μｍであり、前記中間層の厚みが５〜２０μｍであり、前記接着層の厚みが１５〜４０μｍであることが好ましい。
本発明の食品容器用蓋材において、前記積層シートにエンボス加工が施されていることが好ましい。
【００１２】
本発明の食品容器は、カップ状の食品収納部と、前記食品収納部の開口部を覆う蓋材とを備え、前記蓋材が、先のいずれかに記載の食品容器用蓋材からなることを特徴とする。
本発明の食品容器は、前記食品収納部が、ポリエチレン樹脂からなることを特徴とする。
本発明の飲食品包装体は、先に記載の食品容器における前記食品収納部に飲食品を収納したことを特徴とする。
【発明の効果】
【００１３】
本発明の食品容器用蓋材は、食品容器の蓋材であって、２つの防水層と、前記２つの防水層間に配置された紙からなる基材層とを有する積層シートからなり、前記２つの防水層のうちの少なくとも一方の防水層が、アルミニウム箔からなるアルミニウム層であり、他方の防水層が合成樹脂からなるものであるので、十分な耐水性を有し、ストローを貫通させて容易に開封できる優れたものとなる。
また、本発明の食品容器は、本発明の食品容器用蓋材からなる蓋材を備えたものであるので、十分な耐水性を有し、ストローを貫通させて容易に開封できる使用しやすいカップ
状の食品容器となる。
また、本発明の飲食品包装体は、前記食品容器における飲食品を収納したものであるため、内部の飲食品を容易に喫食することができる。
【図面の簡単な説明】
【００１４】
【図１】図１は、基本例に係る食品容器の断面模式図である。
【図２】図２は、図１に示す食品容器の平面図である。
【図３】図３は、図１に示す食品容器に備えられた蓋材の拡大断面図である。
【発明を実施するための形態】
【００１５】
以下、本発明に係る食品容器用蓋材および食品容器について図面を参照して詳細に説明する。
図１は、本発明の基本例に係る食品容器の断面模式図であり、図２は、図１に示す食品容器の平面図である。また、図３は、図１に示す食品容器に備えられた蓋材の拡大断面図である。図１および図２に示す食品容器は、食品収納部１と蓋材６（食品容器用蓋材）とを備えたものである。
【００１６】
食品収納部１は、ポリエチレン樹脂からなるカップ状のものであり、合成樹脂製容器包装に適合されるものである。食品収納部１は、容器本体２ａとフランジ部２ｂとから構成されている。食品収納部１の容器本体２ａは、牛乳等、乳飲料等を収容するものであり、下から上に向かって徐々に拡径された円筒形の形状を有している。また、フランジ部２ｂは、容器本体２ａの側壁の上部に位置する開口部に沿って環状に形成されている。
【００１７】
蓋材６は、図１および図２に示すように平面視円形のシート状であり、食品収納部１のフランジ部２ｂに熱圧着されることにより、食品収納部１の開口部を覆っている。蓋材６は、図３に示すように、アルミニウム箔からなる２つのアルミニウム層９、１２（２つの防水層）と、２つのアルミニウム層９、１２間に配置された基材層７とを有する積層シートからなるものである。また、本例の蓋材６においては、基材層７とアルミニウム層９、１２との間に、ポリエチレン樹脂層からなる中間層８、１１が配置され、積層シートの食品側の面に、ポリエチレン樹脂層からなる接着層１０が配置されている。
【００１８】
中間層８、１１を構成するポリエチレン樹脂層は、ＬＤＰＥ（低密度ポリエチレン）、ＬＬＤＰＥ（直鎖状低密度ポリエチレン）、ＥＡＡ（エチレン・アクリル酸共重合体）、ＥＭＡＡ（エチレン・メタクリル酸共重合体）などからなるものであり、接着層１０を構成するポリエチレン樹脂層は、無添加ポリエチレン樹脂からなるものである。
基材層７は、紙からなるものである。基材層７に用いられる紙としては、クラフト紙、上質紙、純白紙、薄葉紙、コート紙、耐水紙などから選択して用いることができ、特に限定されない。
【００１９】
また、本例の蓋材６においては、合成樹脂加工紙製容器包装に適合されるものとされている。また、本例においては、蓋材６を構成する積層シートにエンボス加工（図示略）が施されている。
【００２０】
また、蓋材６においては、基材層７を構成する紙の坪量が２５〜７０ｇ／ｍ２であり、アルミニウム層９、１２の厚みが６〜２０μｍ、より好ましくは７μｍ超え〜２０μｍであり、中間層８、１１の厚みが５〜２０μｍであり、接着層１０の厚みが１５〜４０μｍであるものとすることが好ましい。
【００２１】
紙の坪量が上記範囲未満であると、アルミ箔との貼合加工がしにくくなったり、カールが発生しやすくなったりするなど、加工・ハンドリング適性におとってしまう。また、紙の坪量が上記範囲を超えると、ストローが貫通しにくくなったり、基材層７の端部からの吸湿が大きくなることにより蓋材６のカールを十分に抑制することができなかったりする場合がある。
また、アルミニウム層９、１２の厚みが６μｍ未満であると、ストローが貫通しにくくなったり、蓋材６のカールを十分に抑制することができなかったりする場合がある。また、アルミニウム層９、１２の厚みが２０μｍを超えても、アルミニウム層が２層構造になっていることから、ストローが貫通しにくくなる恐れがある。
【００２２】
また、中間層８、１１の厚みが上記範囲未満であると、基材層７とアルミニウム層９、１２との接着力が十分に得られない場合がある。また、中間層８、１１の厚みが上記範囲を超えると、ストローが貫通しにくくなったり、中間層８、１１が収縮することに起因する蓋材６のカールを十分に抑制することができなかったりする場合がある。
また、接着層１０の厚みが上記範囲未満であると、食品収納部１のフランジ部２ｂと蓋材６との接着力が十分に得られない場合がある。また、接着層１０の厚みが上記範囲を超えると、ストローが貫通しにくくなったり、接着層１０が収縮することに起因する蓋材６のカールを十分に抑制することができなかったりする場合がある。
【００２３】
蓋材６を構成する積層シートは、例えば、以下に示すようにして、製造できる。
まず、基材層７となる紙とアルミニウム層９となるアルミニウム箔との間に、中間層８となる溶解されたポリエチレン樹脂を押出して、紙とアルミニウム箔とを接着し、基材層７と中間層８とアルミニウム層９とからなる３層構造の積層シートを形成する。次いで、得られた３層構造のシートの基材層７側の面とアルミニウム層１２となるアルミニウム箔との間に、中間層１１となる溶解されたポリエチレン樹脂を押出して、紙とアルミニウム箔とを接着し、基材層７と中間層８、１１とアルミニウム層９、１２とからなる５層構造の積層シートを形成する。その後、５層構造の積層シートの食品側となる面に、ポリエチレン樹脂層からなる接着層１０を形成し、６層構造の積層シートとする。その後、得られた６層構造の積層シートにエンボス加工を施すことにより、蓋材６となる積層シートが得られる。
【００２４】
図１に示す食品収納部１および蓋材６は、例えば、低温殺菌を施した牛乳等、乳飲料等を収容するために、高温殺菌処理を施してから使用することができる。高温殺菌処理としては、８０℃の過酸化水素水を１０秒間拭き付けた後、１００℃で１５秒間の高温乾燥処理を行なう方法などが挙げられる。
【００２５】
本例の蓋材６は、アルミニウム箔からなる２つのアルミニウム層９、１２と、２つのアルミニウム層９、１２間に配置された紙からなる基材層７とを有する積層シートからなるものであるので、ストローを貫通させて容易に開封できる。
【００２６】
また、本例の蓋材６は、２つのアルミニウム層９、１２と、２つのアルミニウム層９、１２間に配置された紙からなる基材層７とを有する積層シートからなるものであるので、十分な耐水性を有するものとなる。
【００２７】
また、本例の蓋材６は、高温殺菌処理を施してもカールが発生しにくい優れた蓋材６となる。したがって、本例の蓋材６は、低温殺菌を施した牛乳等、乳飲料等を収容するために、高温殺菌処理が施される食品容器の蓋材６として好適に使用できる。
【００２８】
これに対し、従来の蓋材は、カールが発生しやすいという問題があった。特に、蓋材に高温殺菌処理を施すと、蓋材が激しくカールしてしまうため、問題となっていた。蓋材がカールしていると、蓋材を食品容器に貼り付ける際に支障を来たし、生産性を低下させてしまう場合がある。
例えば、上述した特許文献１に記載の乳製品用紙容器では、蓋材を構成する原紙の内面に積層されたアルミ箔により蓋材のカールを防止している。しかしながら、蓋材を構成する原紙の内面にのみアルミ箔を積層した場合、アルミ箔を４０μｍ以上の厚い膜厚を有するものにしたとしても、原紙やポリエチレンなどの樹脂膜が収縮することに起因する蓋材のカールを十分に抑制することはできなかった。
また、特許文献２に記載の蓋材を備えた食品容器では、アルミニウム箔層をＰＥフィルムの上下両面に設けたことにより、蓋材が上方または下方にカールするのを防止している。しかしながら、特許文献２に記載の蓋材であっても、蓋材に高温殺菌処理を施した場合に蓋材のカールを十分に抑制することはできなかった。
【００２９】
また、高温殺菌処理に起因する蓋材のカールの問題を解決する方法として、食品容器の高温殺菌処理を行なわずに、乳飲料等自体を食品容器に収納した後に高温殺菌処理を施す方法が考えられる。この方法では、蓋材に高温殺菌処理を施す必要がないため、蓋材のカールを防止することができる。しかし、食品容器に収納した乳飲料等に高温殺菌処理を施すと、乳飲料等の風味が損なわれてしまう。
【００３０】
また、本例の蓋材６において、紙の坪量が２５〜７０ｇ／ｍ２であり、アルミニウム層９、１２の厚みが６〜２０μｍであり、中間層８、１１の厚みが５〜２０μｍであり、接着層１０の厚みが１５〜４０μｍであるものとした場合、アルミニウム層９、１２の厚みが十分に厚く、基材層７、中間層８、１１、接着層１０の厚みが十分に薄いものとなるので、アルミニウム層９、１２によって、基材層７、中間層８、１１、接着層１０が収縮することに起因する蓋材６のカールを十分に抑制することができるものとなり、カールがより一層発生しにくいものとなる。
また、この場合、アルミニウム層９、１２の厚みが十分に厚く、基材層７、中間層８、１１、接着層１０の厚みが十分に薄いものとなるので、より一層容易にストローを貫通させて開封できるものとなる。
【００３１】
また、本例においては、蓋材６を構成する積層シートにエンボス加工が施されているので、蓋材６の剛性を向上させることができ、蓋材６のカールをより一層効果的に防止できる。
【００３２】
また、図１に示す例の食品容器は、カップ状の食品収納部１と、食品収納部１の開口部を覆う本例の蓋材６とを備えたものであるので、十分な耐水性が得られるとともに、ストローを貫通させて容易に開封できる使用しやすいものとなる。
また、本例の食品容器は、本例の蓋材６を備えたものであるので、蓋材６のカールが発生しにくく、蓋材６のカールに起因する生産性を低下が生じにくいものとなり、蓋材６を食品容器の食品収納部１に容易に貼り付けることができる生産性に優れたものとなる。
【００３３】
また、本例の食品容器においては、ストローを蓋材６に貫通させることにより容易に開封できるので、蓋材６を食品収納部１から剥がすことによって開封する必要は無く、食品収納部１として、ポリエチレン樹脂からなるものを用いることができる。本例の食品容器において、食品収納部１として、ポリエチレン樹脂からなるものを用いることで、食品収納部１のフランジ部２ｂに蓋材６を熱圧着することにより、フランジ部２ｂと蓋材６を構成する接着層１０とを一体化させることができ、蓋材６を食品収納部１のフランジ部２ｂに強固に接着することができる。よって、食品容器の密封性に優れた食品容器することができる。
【００３４】
なお、本発明は、上述した例に限定されるものではなく、例えば、食品容器の容器本体の形状は、上から下まで直径が均一とされていてもよいし、三角筒形や四角筒形などの多角筒形であってもよい。
また、食品収納部は、ポリエチレン樹脂からなるものに限定されるものではなく、例えば、本例の蓋材と同様の材質からなるものとしてもよく、樹脂加工紙製容器包装に適合されるものであってもよい。
【００３５】
また、蓋材の平面形状は、食品収納部を構成する容器本体の開口部の形状やフランジ部の形状に応じて適宜変更することができる。また、蓋材には、蓋材の縁部から外方に向かって延在するつまみ部が形成されていてもよい。蓋材につまみ部を形成することにより、蓋材をフランジ部から剥がす場合に、つまみ部を手で持って容易に蓋材をフランジ部から剥がすことができるものとなる。また、つまみ部は、蓋材をフランジ部に貼り付ける際に、蓋材とフランジ部の位置合わせに用いることができるので、蓋材につまみ部を形成することにより、蓋材を食品収納部の食品容器に容易に貼り付けることができる。
【００３６】
また、本例においては、食品容器に牛乳等、乳飲料等を収容する場合を例に挙げて説明したが、本発明の食品容器に収容される飲食品は、牛乳等、乳飲料等でなくてもよく、特に限定されない。
【００３７】
また、先の例においては、２つの防水層がアルミニウム箔からなるアルミニウム層９、１２であるものとしたが、２つの防水層のうちの少なくとも一方の防水層が、アルミニウム層であればよく、２つの防水層のうちのいずれか一方の防水層は、防水層として機能するものであればアルミニウム層でなくてもよく、特に限定されない。
【００３８】
具体的には、２つの防水層のうち、一方の防水層をアルミニウム層とし、他方の防水層を、例えば、二軸延伸ポリエステル（ＰＥＴ）樹脂、ＬＬＤＰＥ（直鎖状低密度ポリエチレン）、ポリプロピレン、ナイロンなどの合成樹脂からなるものとすることができる。また、上記の合成樹脂の中では、ストローを貫通させやすく、十分に高い防湿性を有する二軸延伸ポリエステル（ＰＥＴ）樹脂を用いることが好ましい。
この場合、アルミニウム層からなる防水層は、基材層の食品側であってもよいし、食品と反対側であってもよい。
【００３９】
なお、他方の防水層を、二軸延伸ポリエステル（ＰＥＴ）樹脂などの合成樹脂からなるものとした場合、合成樹脂の厚みを６〜１２μｍとすることが好ましく、６〜９μｍとすることがより好ましい。合成樹脂の厚みが６μｍ未満である場合、十分な耐水性が得られない場合がある。また、合成樹脂の厚みが１２μｍを超えると、ストローが貫通しにくくなったり、蓋材６のカールを十分に抑制することができなかったりする場合がある。
【００４０】
また、他方の防水層を、二軸延伸ポリエステル（ＰＥＴ）樹脂などの合成樹脂からなるものとした場合であっても、紙の坪量は２５〜７０ｇ／ｍ２、中間層の厚みは５〜２０μｍ、接着層の厚みは１５〜４０μｍとすることが好ましい。
【００４１】
このような、他方の防水層を合成樹脂からなるものとした蓋材は、アルミニウム層からなる防水層と合成樹脂からなる防水層との間に、紙からなる基材層が配置された積層シートからなるものであるので、十分な耐水性を有し、ストローを貫通させて容易に開封できるものとなる。
【００４２】
「参考例１〜参考例１２、実施例１、２、比較例１〜比較例６」
以下、本発明の実施例と参考例および比較例について説明する。
表１に示す積層構造を有するものであって、積層構造を構成するアルミニウム箔と紙とポリエチレン樹脂層（またはポリエチレン樹脂層と二軸延伸ポリエステル（ＰＥＴ）樹脂との合計重量）との重量比が表１に示す重量比である積層シートからなる直径７５ｍｍの円形の参考例１〜参考例１２、実施例１、２、比較例１〜比較例６の蓋材を形成し、以下に示す高温殺菌処理を行い、以下に示すように、カールの高さと耐水性を調べた。その結果を表２に示す。
【００４３】
【表１】
0005711792.tif 000002
【００４４】
【表２】
0005711792.tif 000003
【００４５】
なお、表１において「Ａｌ」とはアルミニウム箔を示し、積層構造の欄に記載した「Ａｌ」の後の数値はアルミニウム箔の厚み（μｍ）を示す。また、「ＰＥ」とはポリエチレン樹脂層を示し、積層構造の欄に記載した「ＰＥ」の後の数値は厚み（μｍ）を示す。また、「ＰＥＴ」とは二軸延伸ポリエステルからなる層を示し、積層構造の欄に記載した「ＰＥＴ」の後の数値は厚み（μｍ）を示す。また、「Ｄ」とはウレタン系接着剤層を示し、積層構造の欄に記載した「Ｄ」後の数値は塗布量（ｇ／ｍ２）を示す。さらに、紙としては上質紙を用い、積層構造の欄に記載した「紙」の後の数値は坪量（ｇ／ｍ２）を示す
。
【００４６】
「高温殺菌処理」
８０℃の過酸化水素水を１０秒間拭き付けた後、１００℃で１５秒間の高温乾燥処理を行なった。
「カールの高さ」
７５ｍｍΦで打ち抜いた枚葉状態の蓋材を水平面に置き、蓋材の端部と水平面との距離を測定し、カール高さとした。
「耐水性」
高温殺菌処理後の蓋材の外観を目視で観察し、膨れの有無を調べた。そして、膨れが無い場合には○と評価し、膨れがある場合には×と評価した。
【００４７】
次に、このようにして得られた参考例１〜参考例１２、実施例１、２、比較例１〜比較例６の蓋材を、ポリエチレン樹脂からなる外径７５ｍｍの円筒形の容器の開口部に、２００℃の温度、２Ｋｇ／ｃｍ２の圧力で１秒間熱圧着し、オートグラフを用いて２００ｍｍ／分の速さで蓋材の表面に垂直に直径４．５ｍｍのストロー（日本ストロー社製）を突き刺し、突き刺し時の最大荷重を測定した。その結果を表２に示す。
【００４８】
表２に示すように、参考例１〜参考例１２、実施例１、２では、いずれもカールの高さが±４ｍｍ以下と十分に低いことが確認できた。また、参考例１〜実施例１２、実施例１、２では、耐水性の評価が○となった。また、参考例１〜実施例１２、実施例１、２では、突き刺し時の最大荷重が、１４００ｇｆ以下と十分に低く、容易にストローを貫通させて開封できることが確認できた。
【００４９】
これに対し、表２に示すように、アルミニウム箔およびポリエチレン樹脂層が紙の一方の側にのみ設けられている比較例１では、カールの高さが１５ｍｍであり、大きなカールが発生した。また、比較例１では、耐水性の評価が×となった。
また、アルミニウム箔の設けられていない比較例２では、耐水性の評価が×となった。
また、紙とポリエチレン樹脂層との２層構造である比較例３では、カールの高さが１５ｍｍであり、大きなカールが発生した。また、耐水性の評価が×となった。
また、アルミニウム箔が紙の一方の側にのみ設けられている比較例４では、カールの高さが−１０ｍｍであり、大きなカールが発生した。
また、紙とポリエチレン樹脂層との２層構造である比較例５では、カールの高さが２０ｍｍと大きく、耐水性の評価も×であった。また、突き刺し時の最大荷重が、１８００ｇｆと大きく、ストローを貫通させることが困難であった。
アルミニウム箔が紙の一方の側にのみ設けられている比較例６では、カールの高さが−１５ｍｍと大きかった。
【符号の説明】
【００５０】
１…食品収納部、２ａ…容器本体、２ｂ…フランジ部、６…蓋材（食品容器用蓋材）、７…基材層、８、１１…中間層、９、１２…アルミニウム層（２つの防水層）、１０…接着層。
【図１】
0005711792.tif 000004
【図２】
0005711792.tif 000005
【図３】
0005711792.tif 000006